(57)【特許請求の範囲】
【請求項１】
水性溶媒および固体部分を含む組成物であって、
ａ）（重量）／（前記固体部分の全重量）で１５〜３０％は、３〜６マイクロメートルのＤ５０を有する粒子の形態で、少なくとも１種の部分フッ素化コポリマー（コポリマー（Ｆ））の第１の粉末からなり；
ｂ）（重量）／（前記固体部分の全重量）で７０〜８５％は、２０〜９０マイクロメートルのＤ５０を有する粒子の形態で、コポリマー（Ｆ）に等しいまたは異なる、少なくとも１種の部分フッ素化コポリマー（コポリマー（Ｆ’））の第２の粉末からなり、
コポリマー（Ｆ）とコポリマー（Ｆ’）のＤ５０は、試験法ＡＳＴＭ  Ｄ１９２１に従った標準ふるい分け法により測定される、組成物。
【請求項２】
前記第１の粉末の粒子が、約５マイクロメートルのＤ５０を有し、および／または前記第２の粉末の粒子が、約３０または約８０マイクロメートルのＤ５０を有する、請求項１に記載の組成物。
【請求項３】
前記コポリマー（Ｆ）および／または前記コポリマー（Ｆ’）が、
ｉ．少なくとも１個の水素原子を含む、少なくとも１種のエチレン性不飽和非フッ素化モノマーに由来する１〜７５モル％の繰り返し単位；および
ｉｉ．少なくとも１種のフッ素化モノマーに由来する２５モル％〜９９モル％の繰り返し単位
を含む、請求項１または２に記載の組成物。
【請求項４】
前記コポリマー（Ｆ）および／またはコポリマー（Ｆ’）が、テトラフルオロエチレンおよび／またはクロロトリフルオロエチレンと、エチレン、プロピレンおよび／またはイソブチレンとのコポリマーであり、ここで、非フッ素化モノマーと前記フッ素化モノマーのモル比は、７０：３０〜３０：７０であり、かつ前記コポリマーは、０．１〜３０モル％の１種以上のフッ素化コモノマーおよび／または１種以上の非フッ素化水素含有コモノマーを任意選択で含む、請求項３に記載の組成物。
【請求項５】
前記コポリマー（Ｆ）および／またはコポリマー（Ｆ’）が、ＥＴＦＥ−またはＥＣＴＦＥベースコポリマーである、請求項４に記載の組成物。
【請求項６】
前記コポリマー（Ｆ）および／またはコポリマー（Ｆ’）が、３，３，３−トリフルオロ−２−トリフルオロメチルプロペン（ＨＦＩＢ）、パーフルオロプロピルビニルエーテル（ＰＰＶＥ）、２，２，４−トリフルオロ−５−トリフルオロメトキシ−１，３−ジオキソール（ＴＴＤ）からなる群から選択される１種以上のフッ素化コモノマー、および／または酢酸ビニル、アクリル酸プロピオン酸ビニル、２−エチルヘキサン酸ビニル、アクリル酸エチル、アクリル酸ｎ−ブチル、アクリル酸、アクリル酸ヒドロキシエチル、アクリル酸ヒドロキシプロピル、アクリル酸（ヒドロキシ）エチルヘキシルからなる群から選択される１種以上の非フッ素化水素含有コモノマー、ならびにそれらの混合物を、０．１〜３０モル％含む、請求項４または５に記載の組成物。
【請求項７】
前記固体部分の重量が、（重量）／（前記組成物の全重量）で２０〜５０％である、請求項１〜６のいずれか一項に記載の組成物。
【請求項８】
水混和性有機溶媒を０．１〜２０％の（重量）／（前記組成物の全重量）で含む、請求項１〜７のいずれか一項に記載の組成物。
【請求項９】
コポリマー（Ｆ）が、コポリマー（Ｆ’）に等しい、請求項１〜８のいずれか一項に記載の組成物。
【請求項１０】
レオロジー調整剤をさらに含む、請求項１〜９のいずれか一項に記載の組成物。
【請求項１１】
３〜６マイクロメートルのＤ５０を有するコポリマー（Ｆ）粒子の第１の粉末と２０〜９０マイクロメートルのＤ５０を有するコポリマー（Ｆ’）粒子の第２の粉末とを含む固体部分を、水性溶媒系中でブレンドする工程を含み、前記第１の粉末の重量は、前記固体部分の全重量に対して重量で１５〜３０％であり、かつ前記第２の粉末の重量は、前記固体部分の全重量に対して重量で８５〜７０％である、請求項１〜１０のいずれか一項に記載の組成物を製造するための方法。
【請求項１２】
コーティングとしての、請求項１〜１０のいずれか一項に記載の組成物の使用。
【請求項１３】
請求項１〜１０のいずれか一項に記載の組成物を使用してコーティングされている物品。
【発明の詳細な説明】
【技術分野】
【０００１】
関連出願の相互参照
本出願は、２０１４年１１月１３日出願の欧州特許出願第１４１９２９５８．８号に対する優先権を主張するものであり、この出願の全内容は、あらゆる目的のために参照により本明細書に援用される。
【０００２】
本発明は、二峰性粒子サイズ分布を有する、粒子粉末の形態で少なくとも１種の部分フッ素化コポリマーを含む水性組成物、その調製方法およびコーティングとしてのその使用に関する。
【背景技術】
【０００３】
フルオロポリマーは、金属表面を風化作用または化学薬剤による腐食から保護するために広く使用されている。金属工業設備は、フルオロポリマーをベースとしたコーティングを使用して腐食から保護することができる。このようなコーティングは、攻撃的な環境に対する化学的不活性を保証し、ステンレスおよび炭素鋼、アルミニウム、銅、青銅、黄銅および特殊合金などの様々な表面上に直接塗布される必要があり得る。コーティングはまた、作業の間に摩擦および衝撃に耐えるために機械的に耐性でなければならず、かつ通常条件の間に過度にひびが入ったり、摩滅したりしてはならない。フッ素化材料、例えば、エチレン／クロロトリフルオロエチレンコポリマー（ＥＣＴＦＥ）をベースとするものは、特に１０ｇ／分を超えるメルトフローインデックス（ＭＦＩ）を有するものが、コーティングに使用されるために利用可能である。
【０００４】
コーティングは、有機または水性溶媒中でポリマー分散液を用いること、および静電粉体コーティングによること、を含めて、様々なコーティング処理方法によって保護する表面に塗布することができる。しかしながら、コーティングの層に生じ得る欠陥、例えば、ピンホール、ひび割れおよびポロシティは、その化学的および機械的耐性を減少させる。損傷の可能性を減少させ、かつ潜在的な弱点を最小限にするために、通常はポリマーコーティングの複数の層が、所望の厚さが得られるまで金属製設備の表面に塗布される。これは、非常に長い作業を必要とし、その理由は、オーバーコーティング層を、下の層が乾燥された後でしか塗布することができないからである。さらに、複数の層間の接着は、不完全であり得、最終的に保護コーティングの不十分な性能を決定づける膨れ、剥離および座屈の現象をもたらす。
【０００５】
フルオロポリマーコーティングの堆積ための主たる方法は、静電粉体コーティングおよび液体分散液の塗布である。
【０００６】
静電粉体コーティングを介しての堆積は、コーティングされる金属表面が、接地され、かつコーティングポリマーの溶融範囲を超える温度に加熱されることを必要とする。加えて、一般に、コーティングされる表面は、コーティングの接着性を改善するために、事前に脱脂され、化学エッチングまたは機械的手段によって粗面化されなければならない（米国特許出願公開第２００３／００３１８７５Ａ号明細書（ＡＵＳＩＭＯＮＴ  Ｓ．Ｐ．Ａ．）２００３年、２月１３日。
【０００７】
代替では、コーティングは、水性溶媒系中フルオロポリマーの分散液を使用して塗布することができる。この方法は、基材の接地を必要とせず、一般に静電粉体コーティングよりも簡単で、環境に優しく、かつエネルギー消費が少ない。コーティングに適した液体分散液の例は、米国特許出願公開第２００９／００１８２４４Ａ号明細書（ＳＯＬＶＡＹＮＯＲＴＨＡＭＥＲＩＣＡ，ＬＬＣ）２００９年１月１５日に開示されている。液体フルオロポリマー分散液は、当業者に公知の様々な技術、例えば、ディッピング、吹付け、ロール法、ドクターブレード法またはフローコート法を使用してコーティングされる表面に塗布することができる。液体組成物が、表面前処理およびプライマー層の塗布が必要とされないように金属表面に直接塗布可能であることが有利である。
【０００８】
米国特許出願公開第２０１１／２１３０６９Ａ号明細書（ＴＨＲＥＥＢＯＮＤＣＯ．）２０１１年９月１日は、主成分として、成分（Ａ）、エチレン−酢酸ビニルコポリマー樹脂エマルション、ならびに成分（Ｂ）、異なる粒子直径を有する２種以上のＰＴＦＥ（ポリテトラフルオロエチレン）樹脂粉末、すなわち、２〜２０μｍの平均粒子直径を有するＰＴＦＥ樹脂粉末（ｂ−１）および２０〜１００μｍの平均粒子直径を有するＰＴＦＥ樹脂粉末（ｂ−２）を有する、水性コーティング組成物に関する。
【０００９】
本発明の目的は、一様であり、かつ風化および化学薬剤からの表面の不十分な保護をもたらし得る不完全性を有しないフルオロポリマー系保護コーティングを得るように、表面に均一に塗布することができる液体組成物を提供することである。
【００１０】
本発明の別の目的は、容易に塗布可能であり、かついくつかの層の堆積を必要としない、表面のための保護コーティングを提供することである。
【発明の概要】
【００１１】
本発明は、水性溶媒および固体部分を含む組成物であって、
ａ）（重量）／（固体部分の全重量）で１５〜３０％は、３〜６マイクロメートルの平均サイズ（Ｄ５０）を有する粒子の形態で少なくとも１種の部分フッ素化コポリマー（コポリマー（Ｆ））の第１の粉末からなり；
ｂ）（重量）／（固体部分の全重量）で７０〜８５％は、２０〜９０マイクロメートルの平均サイズ（Ｄ５０）を有する粒子の形態で、コポリマー（Ｆ）に等しいまたは異なる、少なくとも１種の部分フッ素化コポリマー（コポリマー（Ｆ’））の第２の粉末からなり、
平均粒子サイズは、試験法ＡＳＴＭ  Ｄ１９２１に従って測定される、組成物を提供することによって、これらの目的を達成する。
【００１２】
本発明者らは、上に記載されたとおりの固体部分を含む水性組成物が、懸濁液を形成し、これは、少なくとも２時間にわたって均一のままであることを見出した。特に、長期保存後、いずれの沈降固体の完全懸濁液も、穏やかで、簡易な攪拌後に得ることができる。これらの特徴は、本発明の組成物が、穴およびひび割れなどの不完全性をほとんどまたはまったく有さずに、平坦なコーティング層を塗布するために容易に使用することができるので、特に有利である。この特徴は、コーティング組成物の２回以上のパスを塗布する必要性を減少させる。結果として、コーティングの全体的効率に影響を与え得るコーティング層間の剥離および座屈の現象は、起こりにくい。特に、懸濁液としてのその安定性のために、本発明の組成物は、標準的な技術、例えば、吹付け、ディッピング、またはドクターブレード法によって表面に容易に塗布することができ、表面へのその塗布の間に均一な懸濁液のままであり、その結果、貯蔵槽中の組成物の恒常的な振とうまたは攪拌は必要とされない。
【００１３】
本発明によれば、上で定義されたとおりの目的は、コーティングとしての上記組成物の使用、および同じ組成物を使用してコーティングされた物品によっても達成される。上記組成物を使用して得られたコーティングは、有利には改善された機械的特性、低下した水蒸気透過性、および改善された寿命を有し、これらは、コーティングされた物品の腐食および摩滅の回避に寄与する。
【００１４】
本発明はまた、上に記載されたとおりの組成物を製造するための方法であって、３〜６マイクロメートルの平均サイズ（Ｄ５０）を有するコポリマー（Ｆ）粒子の第１の粉末と、２０〜９０マイクロメートルの平均サイズ（Ｄ５０）を有するコポリマー（Ｆ’）粒子の第２の粉末とを含む固体部分を水性溶媒系中でブレンドする工程を含み、第１の粉末の重量は、固体部分の全重量に対して重量で１５〜３０％であり、かつ第２の粉末の重量は、固体部分の全重量に対して重量で８５〜７０％である、方法を提供する。
【図面の簡単な説明】
【００１５】
【図１】図１は、Ｄ５０＝５マイクロメートル（本発明の組成物中で第１の粉末として適する）を有するＥＣＴＦＥコポリマーＡの典型的なＰＳＤを示す。
【図２】図２は、Ｄ５０＝６０マイクロメートル（本発明の組成物中で第２の粉末として適する）を有するＥＣＴＦＥコポリマーＢの典型的なＰＳＤを示す。
【図３】図３は、Ｄ５０＝２２．９マイクロメートル（本発明の組成物中で第２の粉末として適する）を有するＥＣＴＦＥポリマーの典型的なＰＳＤを示す。
【発明を実施するための形態】
【００１６】
本発明の文脈において、特に断りのない限り、混合物中の成分の含有量に関するすべてのパーセンテージは、混合物の全重量に対するその成分の重量（重量％）である。
【００１７】
本明細書で使用される場合、「モルパーセンテージ」または「モルパーセント（モル％）は、混合物中のすべての成分の全量（モルで表された）で除し、１００を掛けた混合物成分の量（モルで表された）を示す。
【００１８】
本発明の文脈で使用される場合、用語「部分フッ素化コポリマー」は、少なくとも１個の水素を含む、少なくとも１種のエチレン性不飽和非フッ素化モノマーに由来する繰り返し単位、および少なくとも１種のフッ素化モノマーに由来する繰り返し単位を含むポリマーを指す。
【００１９】
本発明の文脈で使用される場合、用語「フッ素化モノマー」は、少なくとも１個のフッ素原子を含み、および任意選択で１個以上の追加のハロゲン原子（Ｃｌ、Ｂｒ、Ｉ）を含み得る、低分子量を有する分子を示す。本発明の文脈でコポリマーに使用されるフッ素化モノマーは、パーフッ素化またはパー（ハロ）フッ素化単位（すなわち、ハロゲン原子だけを含み、水素原子を含まない分子、例えば、テトラフルオロエチレン、ＴＦＥ、およびクロロトリフルオロエチレン、ＣＴＦＥ）、または水素が含有されるフッ素化分子、例えば、フッ化ビニリデンおよびトリフルオロエチレン、のいずれかに由来し得る。
【００２０】
本発明の文脈でコポリマーのための適当なフッ素化コモノマーの非限定的な例は、特に、Ｃ３〜Ｃ８パーフルオロオレフィン、例えば、ヘキサフルオロプロペン；Ｃ２〜Ｃ８水素化フルオロオレフィン、例えば、フッ化ビニル、１，２−ジフルオロエチレン、フッ化ビニリデン、３，３，３−トリフルオロ−２−トリフルオロメチルプロパン（ＨＦＩＢ）、およびトリフルオロエチレン；式ＣＨ２＝ＣＨ−Ｒｆ０（式中、Ｒｆ０は、Ｃ１〜Ｃ６パーフルオロアルキルである）に適合するパーフルオロアルキルエチレン；クロロ−および／またはブロモおよび／またはヨードＣ２〜Ｃ６のフルオロオレフィン、例えば、クロロトリフルオロエチレン；式ＣＦ２＝ＣＦＯＲｆ１（式中、Ｒｆ１は、Ｃ１〜Ｃ６フルオロ−またはパーフルオロアルキル、例えば、ＣＦ３、Ｃ２Ｆ５、Ｃ３Ｆ７である）に適合する（パー）フルオロアルキルビニルエーテル；ＣＦ２＝ＣＦＯＸ０（パー）フルオロ−オキシアルキルビニルエーテル（式中、Ｘ０は、Ｃ１〜Ｃ１２アルキル、またはＣ１〜Ｃ１２オキシアルキル、または１個以上のエーテル基を有するＣ１〜Ｃ１２（パー）フルオロオキシアルキル、例えば、パーフルオロ−２−プロポキシ−プロピルである）；式ＣＦ２＝ＣＦＯＣＦ２ＯＲｆ２（式中、Ｒｆ２は、Ｃ１〜Ｃ６のフルオロ−またパーフルオロアルキル、例えば、ＣＦ３、Ｃ２Ｆ５、Ｃ３Ｆ７または１個以上のエーテル基を有するＣ１〜Ｃ６（パー）フルオロオキシアルキル、例えば、−Ｃ２Ｆ５−Ｏ−ＣＦ３である）に適合する（パー）フルオロオキシアルキルビニルエーテル；式ＣＦ２＝ＣＦＯＹ０（式中、Ｙ０は、Ｃ１〜Ｃ１２アルキルもしくは（パー）フルオロアルキル、または、Ｃ１〜Ｃ１２オキシアルキル、または１個以上のエーテル基を有するＣ１〜Ｃ１２（パー）フルオロオキシアルキルであり、Ｙ０は、カルボン酸基またはスルホン酸基を、その酸、酸ハライド、または塩の形態で含む）に適合する官能性（パー）フルオロアルキルビニルエーテル；フルオロジオキソール、特にパーフルオロジオキソールである。好ましい実施形態において、部分フッ素化フルオロポリマーは、任意選択でＴＦＥおよび／またはＣＴＦＥならびに水素化コモノマーの全モル数に基づいて、０．０１〜３０モル％の量で１種以上のコモノマーを含む、３０：７０〜７０：３０のモル比パー（ハロ）フルオロモノマー／水素化コモノマーの、エチレン、プロピレンまたはイソブチレン（より好ましくはエチレン）とのＴＦＥおよび／またはＣＴＦＥコポリマーからなる群から選択される。（例えば、米国特許第３，６２４，２５０号明細書（ＤＵ  ＰＯＮＴ）１９７１年１１月３０日および米国特許第４，５１３，１２９号明細書（ＤＡＩＫＩＮ  ＩＮＤ  ＬＴＤ）１９８５年４月２３日参照）。好ましい実施形態において、本発明の組成物中、コポリマー（Ｆ）および／またはコポリマー（Ｆ’）は、
ｉ．少なくとも１個の水素原子を含む、少なくとも１種のエチレン性不飽和非フッ素化モノマーに由来する１〜７５モル％の繰り返し単位；および
ｉｉ．少なくとも１種のフッ素化モノマーに由来する２５モル％〜９９モル％の繰り返し単位
を含む。
【００２１】
さらにより好ましい実施形態において、部分フッ素化フルオロポリマーは、ＣＴＦＥまたはＴＦＥコポリマーである。これらのポリマーの中で、ＥＣＴＦＥポリマーが好ましい。
【００２２】
より好ましい実施形態において、本発明の組成物中のコポリマー（Ｆ）および／またはコポリマー（Ｆ’）は、テトラフルオロエチレンおよび／またはクロロトリフルオロエチレンと、エチレン、プロピレンおよび／またはイソブチレンとのコポリマーである。テトラフルオロエチレンおよび／またはクロロトリフルオロエチレン以外のモノマーと、エチレン、プロピレンおよび／またはイソブチレンとに由来する０．１％未満の繰り返し単位を含むコポリマーは、以下「二元コポリマー」と称される。
【００２３】
ＣＴＦＥまたはＴＦＥコポリマーは、好ましくは
（ａ）３５〜６５モル％、好ましくは４５〜５５モル％、より好ましくは４８〜５２モル％のエチレン（Ｅ）；
（ｂ）６５〜３５モル％、好ましくは５５〜４５モル％、より好ましくは５２〜４８モル％のクロロトリフルオロエチレン（ＣＴＦＥ）（ＥＣＴＦＥコポリマーの場合）および／またはテトラフルオロエチレン（ＴＦＥ）（ＥＴＦＥコポリマーの場合）
を含む。
【００２４】
好ましい実施形態において、本発明の組成物中のコポリマー（Ｆ）および／またはコポリマー（Ｆ’）は、テトラフルオロエチレンおよび／またはクロロトリフルオロエチレンと、エチレン、プロピレンおよび／またはイソブチレンとのコポリマーであり、０．１〜３０モル％の１種以上のフッ素コモノマーおよび／または１種以上の非フッ素化水素含有コモノマーをさらに含む（以下：「三元コポリマー」）。
【００２５】
好ましくは、コポリマー（Ｆ）および／またはコポリマー（Ｆ’）は、テトラフルオロエチレンおよび／またはクロロトリフルオロエチレンと、エチレン、プロピレンおよび／またはイソブチレンとのコポリマーであり、ここで、非フッ素化モノマーとフッ素化モノマーのモル比は、７０：３０〜３０：７０、好ましくは３５：６５〜６５：３５または５２：４８〜４８：５２、より好ましくは５０：５０であり、かつ前記コポリマーは、０．１〜３０モル％（モルで表された混合物中の成分の全量に対して）の１種以上のフッ素化コモノマーおよび／または１種以上の非フッ素化水素含有コモノマーを任意選択で含む（以下：「三元コポリマー」）。
【００２６】
より好ましくは、前記コポリマーは、０．２〜１０、さらにより好ましくは１〜６、最も好ましくは２〜４モル％（モルで表された混合物中の成分の全量に対して）の１種以上のフッ素化コモノマーおよび／または１種以上の非フッ素化水素含有コモノマーを含む。好ましくは、このような非フッ素化水素含有コモノマーは、３，３，３−トリフルオロ−２−トリフルオロメチルプロペン（ＨＦＩＢ）、パーフルオロプロピルビニルエーテル（ＰＦＰＶＥ）、２，２，４−トリフルオロ−５−トリフルオロメトキシ−１，３−ジオキソール（ＴＴＤ）からなる群から選択され、ならびに／または１種以上の非フッ素化水素含有コモノマーは、酢酸ビニル、プロピオン酸ビニル、２−エチルヘキサン酸ビニル、アクリル酸エチル、アクリル酸ｎ−ブチル、アクリル酸、アクリル酸ヒドロキシエチル、アクリル酸ヒドロキシプロピル、アクリル酸（ヒドロキシ）エチルヘキシル、好ましくはアクリル酸もしくはアクリル酸ｎ−ブチル、およびそれらの混合物からなる群から選択される。
【００２７】
より好ましくは、前記１種以上のフッ素化コモノマーは、３，３，３−トリフルオロ−２−トリフルオロメチルプロペン（ＨＦＩＢ）またはパーフルオロプロピルビニルエーテル（ＰＦＰＶＥ）であり、さらにより好ましくはコポリマー（Ｆ）および／またはコポリマー（Ｆ’）中のＨＦＩＢまたはＰＦＰＶＥの含有量は、（重量）／（モノマーの全重量）で３〜１０％、最も好ましくは５〜６％である。
【００２８】
上に述べられたものと異なる繰り返し単位をもたらす末端鎖、欠陥または微量のモノマー不純物は、これが材料の特性に影響を与えることなく、本発明の組成物中の好ましいコポリマー（Ｆ）および／またはコポリマー（Ｆ’）になお含まれ得る。
【００２９】
本発明の組成物中のコポリマー（Ｆ）および／またはコポリマー（Ｆ’）のメルトインデックスは、有利には少なくとも０．２ｇ／１０分、好ましくは少なくとも０．５ｇ／１０分、より好ましくは少なくとも２ｇ／１０分である。本発明の組成物中のコポリマー（Ｆ）および／またはコポリマー（Ｆ’）のメルトインデックスは、有利には２０ｇ／１０分未満、好ましくは１８ｇ／１０分未満、より好ましくは１５ｇ／１０分未満である。ＥＣＴＦＥポリマーのメルトインデックスは、２．１６ｋｇのピストン荷重下で、２７５℃で行われて、ＡＳＴＭ試験番号Ｄ  １２３８に従って測定される。本発明の組成物中第１および／または第２の粉末中のポリマーは、有利には１８０〜２４５℃（ＥＣＴＦＥベースコポリマー）または２２０〜２７０℃（ＥＴＦＥベースコポリマー）の融点を有する。
【００３０】
融点は、ＡＳＴＭ  Ｄ３４１８に従い、１０℃／分の加熱速度で、ＤＳＣにより決定される。
【００３１】
部分ａ）または部分ｂ）の粒子は、同じ部分フッ素化フルオロポリマーベースコポリマー、または２種の、もしくはそれを超える、異なる部分フッ素化フルオロポリマーベースコポリマーからなってもよい。好ましくは、部分ａ）または部分ｂ）の粒子は、同じ部分フッ素化フルオロポリマーベースコポリマー（ポリマー（Ｆ）＝ポリマー（Ｆ’））からなる。
【００３２】
本発明の組成物は、固体部分および水性溶媒（すなわち、水からなる、またはそれを含む液体溶媒）を、固体部分が液体部分に均一に懸濁され得るような比で含む。好ましくは、本発明の組成物は、スラリー、すなわち、均一で、濃くかつ流動性の懸濁液、または溶媒との粉砕不溶性固体の流体混合物の形態である。本発明によるスラリーは、当業者に公知である標準的な方法によって調製することができ、そのきめ（ｔｅｘｔｕｒｅ）および濃さは、それをコーティング塗布（例えば、吹付けによる）に適するように、視覚的評価を使用して調整することができる。
【００３３】
本発明の組成物中の固体部分と液体部分の比は、１０：９０〜６０：４０であることができる。好ましい実施形態において、組成物中の固体部分と液体部分の比は、（重量）／（本発明の組成物の全重量）で２０：８０〜５０：５０、より好ましくは３５：６５〜４７：５３である。好ましくは、本発明による組成物中で、固体部分の重量は、（重量）／（本組成物の全重量）で２０〜５０％である。
【００３４】
本発明の組成物は、溶媒として水性混合物を含む。これは、コーティングプロセスの環境影響および関係する従業員の潜在的健康問題を減少させるために特に有利である。好ましくは、本発明による組成物は、水混和性有機溶媒を０．１〜２０％の（重量）／（本組成物の全重量）で含む。好ましい実施形態において、本組成物は、水と水混和性有機溶媒の混合物を含み、ここで、有機溶媒は、（重量）／（液体部分の全重量）で０．１〜４０％、好ましくは５〜３０％、より好ましくは１５〜２５％である。非限定的な例として、このような有機溶媒は、アルコール、ポリオール、グリコール誘導体およびそれらの混合物であることができる。
【００３５】
本明細書によって使用される場合、用語「アルコール溶媒」は、少なくとも１個のヒドロキシル基を含み、かつ前記ヒドロキシル基以外の官能基を含まない有機溶媒を示す。非限定的な例は、イソプロパノール、メタノール、エタノール、ブタノールおよびそれらの混合物である。本明細書によって使用される場合、用語「ポリオール」は、２個以上のヒドロキシル基を含む有機溶媒、例えば、２個のヒドロキシル基を含むジオール、例えば、エチレングリコールおよびプロピレングリコール、ならびに３個のヒドロキシル基を含むポリオール、例えば、グリセリンを示す。本明細書によって使用される場合、用語「グリコール誘導体」は、少なくとも２個のヒドロキシル基を含み、ヒドロキシル基の少なくとも１個は、エーテルまたはエステル基の一部である、化合物に由来する溶媒を示す。好ましくは、少なくとも１種のグリコール誘導体溶媒は、少なくとも１００℃の沸点を有する。好ましくは、本発明による組成物中のグリコール誘導体は、一般式（Ｉ）：
0006691539.tif 000002
に適合し、Ｒは、任意選択で１個以上のエーテル結合を含む、直鎖または分岐のＣ１〜Ｃ６二価炭化水素基であり；
ＸおよびＹは、互いに等しいまたは異なり、独立して、水素原子、直鎖もしくは分岐のＣ１〜Ｃ６アルキル基、または式−Ｃ（Ｏ）−Ｒ’（Ｒ’は、直鎖または分岐のＣ１〜Ｃ６アルキル基である）の基であり、但し、ＸおよびＹの少なくとも一方は、水素原子でないことを条件とし、ｎは、１〜３の整数である。
好ましくは、本発明による組成物中のグリコール誘導体は、以下の式（ＩＩ）：
0006691539.tif 000003
に適合し、式中、Ｒ２は、水素原子またはメチル基であり；
Ｘ２およびＹ２は、互いに等しいまたは異なり、独立して、水素原子、−Ｒ’’基または−Ｃ（Ｏ）−Ｒ’’基（Ｒ’’は、Ｃ１〜Ｃ４アルキル基である）であり、但し、Ｘ２およびＹ２の少なくとも一方は、水素原子でないことを条件とし；ｐは、１〜３の整数である。本発明の組成物中の好ましい水混和性溶媒は、イソブチルアルコール（ＩＢＡ）、１−プロポキシ−２−プロパノール（プロピレングリコールｎ−プロピルエーテル、ＰＮＰ）、トリプロピレングリコール（ＴＰＧ）、トリプロピレングリコールモノメチルエーテル（ＴＰＭ）、（（２−（２−メトキシメチルエトキシ）メチルエトキシ）−プロパノール（ＴＰＧメチルエーテル）およびそれらの混合物である。好ましくは、本発明の組成物中の水性溶媒と水の重量比は、１：３〜１：５、より好ましくは１：３５〜１：４５である。さらにより好ましい実施形態において、本発明の組成物は、ＩＢＡ、ＰＮＰ、ＴＰＭおよびＴＰＧを、１．４：１．４：１：１〜１．３：１．３：１：１の比で含む。
【００３６】
有利には、本発明による水性組成物は、可燃性でなく、すなわち、試験ＡＳＴＭ  ４２０６およびＡＤＲ（Ｌ．２）の燃焼要件に適合することがわかった。
【００３７】
本発明の文脈内で、用語「粒子」は、幾何学的観点から、３つの寸法により特徴づけされる、確定された３次元の体積および形状を有し、前記寸法のいずれも２００％を上回る残りの２つの他の寸法を超えない材料の塊を意味するように意図される。粒子は、一般に等しい寸法でなく、すなわち、それは、一方向でその他におけるより長い。粒子の形状は、特に球形度Φｓによって表され、これは、粒子サイズと無関係である。粒子の球形度は、その粒子と等しい体積を有する球の表面積−体積比と、その粒子の表面積−体積比との比である。直径Ｄｐ、Φｓ＝１の球形粒子の場合；非球形粒子について、球形度は、
Φｓ＝（６．ｖｐ）／（Ｄｐ．Ｓｐ）
と定義され、
式中：
Ｄｐは、粒子の相当直径であり；
Ｓｐは、１粒子の表面積であり；
ｖｐは、１粒子の体積である。
相当直径は、等体積の球の直径と定義される。Ｄｐは、通常ふるい分析または顕微鏡分析に基づく名目サイズであると見なされる。表面積は、吸着測定または粒子の床における圧力降下から見出される。ポリマー（Ｆ）またはポリマー（Ｆ’）の粒子は、好ましくは少なくとも０．６、より好ましくは少なくとも０．６５、さらにより好ましくは少なくとも０．７の球形度Φｓを有する。良好な結果は、０．７〜０．９５のΦｓを有する粒子によって得られた。
【００３８】
ポリマー（Ｆ）およびポリマー（Ｆ’）の粒子は、一般に懸濁重合から得られる。したがって、粒子という用語は、溶融状態のポリマーをストランドに押し出し、ストランドをペレットにチョップする場合に得られるペレットから区別できると意図されるべきである。
【００３９】
本発明の目的のために、ポリマー（Ｆ）またはポリマー（Ｆ’）粒子の平均粒子サイズは、特に、当業者に周知である、ＡＳＴＭ  Ｄ１９２１規格（比較的大きい粒子のための）に従って、標準ふるい分け法によって、またはＩＳＯ１３３２１規格（比較的小さい粒子のための）に従って、光子相関分光法（ＰＣＳ）によって測定することができる。
【００４０】
本発明のある実施形態において、平均粒子サイズ分布（ＰＳＤ）は、試験法ＡＳＴＭ  Ｄ１９２１（Ｂ法）によって、乾燥ふるい分析により決定することができる。
【００４１】
本発明の組成物中の粒子のサイズ分布は、二峰性であり、すなわち、ＰＳＤの２つの主たるピークが存在し、これらは、第１の粉末（ａ）および第２の粉末（ｂ）のＤ５０値に対応する。
【００４２】
好ましくは、第１の粉末の粒子は、４〜５．５マイクロメートル、より好ましくは約５マイクロメートルの平均サイズ（Ｄ５０）を有し、および／または第２の粉末の粒子は、約２５〜４０、より好ましくは３０マイクロメートル、もしくは約５５〜８５、より好ましくは約７０〜８２、最も好ましくは約８０マイクロメートルの平均サイズ（Ｄ５０）を有する。
【００４３】
好ましくは、第２の粉末の粒子は、第２の粉末の粒子は、約２０〜４０、より好ましくは３０マイクロメートルの平均サイズ（Ｄ５０）を有するＥＦＴＥもしくはＥＣＴＦＥ二元コポリマーからなるか、または約５５〜８５、より好ましくは約７０〜８２、最も好ましくは約８０マイクロメートルの平均サイズ（Ｄ５０）を有するＥＴＦＥもしくはＥＣＴＦＥ三元コポリマーからなる。
【００４４】
より好ましい実施形態において、本発明による水性組成物は、固体部分および液体部分を含み、ここで、
ａ）（重量）／（固体の部分の全重量）で２０〜２５％は、３〜６マイクロメートルの平均サイズ（Ｄ５０）を有する粒子の形態で、少なくとも１種の部分フッ素化コポリマー（コポリマー（Ｆ））の第１の粉末からなり；
ｂ）（重量）／（固体部分の全重量）で７５〜８０％は、２０〜９０マイクロメートルの平均サイズ（Ｄ５０）を有する粒子の形態で、コポリマー（Ｆ）に等しいまたは異なる、少なくとも１種の部分フッ素化コポリマー（コポリマー（Ｆ’））の第２の粉末からなる。
【００４５】
さらにより好ましくは、本発明による水性組成物は、固体部分および液体部分を含み、ここで、
ａ）（重量）／（固体部分の全重量）で２０〜２２％は、約３〜６マイクロメートル、最も好ましくは約５マイクロメートルの平均サイズ（Ｄ５０）を有する粒子の形態で、少なくとも１種の部分フッ素化コポリマー（コポリマー（Ｆ））の第１の粉末からなり、
ｂ）（重量）／（固体部分の全重量）で７８〜８０％は、約６０〜８０マイクロメートル、最も好ましくは約８０マイクロメートルの平均サイズ（Ｄ５０）を有する粒子の形態で、コポリマー（Ｆ）に等しいまたは異なる、少なくとも１種の部分フッ素化コポリマー（コポリマー（Ｆ’））の第２の粉末からなる。
【００４６】
本発明者らは、本発明の組成物が、有利には、その特性および／または表面上での組成物の塗布により得られ得るコーティングの性能を改善する他の物質を含み得ることを見出した。
【００４７】
適当な任意選択の物質は、１種以上の添加剤、例えば、酸化防止剤、例えば、ＡＤＫＰ（無水リン酸二カリウム）およびＤＳＴＤＰ（ジオクタデシル３，３’−チオジプロピオネート）、紫外線防止剤、熱安定剤、酸捕捉剤、殺生物剤、例えば、Ｋａｔｈｏｎ（登録商標）（Ｔｈｅ  Ｄｏｗ  Ｃｈｅｍｉｃａｌ  Ｃｏｍｐａｎｙ）、防錆剤、例えば、リン酸トリブチル、界面活性剤、例えば、Ｍａｃｋａｍｉｎｅ  ＬＡ（登録商標）（Ｒｈｏｄｉａ）またはＧｅｎａｍｉｎｏｘ（登録商標）（Ｃｌａｒｉａｎｔ）、消泡剤、例えば、Ｒｈｏｄｏｓｉｌ（登録商標）ＥＰ／６７０３、チクソトロピー添加剤（レオロジー調整剤）、例えば、尿素−変性ポリウレタン（例えば、ＢＹＫ−Ａｌｔａｎａグループにより製造された、ＢＹＫ−４２０（登録商標）およびＢＹＫ−４２５（登録商標））、シリケートおよび合成クレー、ポリヒドロキシカルボン酸エステル、ならびに無機塩、例えば、硝酸カリウムを含む。一般に、これらの成分のそれぞれは、存在する場合、（重量）／（本組成物の固体部分の重量）で０．０１％〜５％の量で含まれる。
【００４８】
好ましくは、本発明の組成物は、少なくとも１種のチクソトロピー剤を含む。少なくとも１種のチクソトロピー剤（すなわち、レオロジー添加剤）の存在は、本発明による組成物の安定性を増強し、その結果、それが、穏やかな攪拌または振とうによって均一な分散液として形成または得られた後に、保存１２〜２４時間までさらなる処理なしで吹付けコーティングによって塗布することができることがわかった。より好ましくは、本発明による組成物中前記少なくとも１種のチクソトロピー剤の量は、（重量）／（本組成物の固体部分の重量）で０．０１〜２％である。最も好ましくは、前記少なくとも１種のチクソトロピー剤は、尿素変性ポリウレタン（例えば、ＢＹＫ−Ａｌｔａｎａグループにより製造されたＢＹＫ−４２０（登録商標）およびＢＹＫ−４２５（登録商標））、シリケートまたは合成クレー、およびそれらの混合物である。
【００４９】
ある態様において、本発明は、上で定義されたとおりの組成物を製造するための方法であって、３〜６マイクロメートルの平均サイズ（Ｄ５０）を有するコポリマー（Ｆ）粒子の第１の粉末と２０〜９０マイクロメートルの平均サイズ（Ｄ５０）を有するコポリマー（Ｆ’）粒子の第２の粉末とを含む固体部分を水性溶媒系中でブレンドする工程を含み、ここで、第１の粉末の重量は、固体部分の全重量に対して重量で１５〜３０％であり、かつ第２の粉末の重量は、固体部分の全重量に対して重量で８５〜７０％である、方法に関する。
【００５０】
好ましくは、本発明による方法において、溶媒水性系は、水を含み、少なくとも１種のグリコール誘導体溶媒は、少なくとも１００℃の沸点を有する。好ましくは、本発明による方法におけるグリコール誘導体は、一般式（Ｉ）：
0006691539.tif 000004
に適合し、
Ｒは、１個以上のエーテル結合を任意選択で含む、直鎖または分岐のＣ１〜Ｃ６二価炭化水素基であり；
ＸおよびＹは、互いに等しいまたは異なり、独立して、水素原子、直鎖もしくは分岐のＣ１〜Ｃ６アルキル基、または式−Ｃ（Ｏ）−Ｒ’（Ｒ’は、直鎖または分岐のＣ１〜Ｃ６アルキルである）の基であり、但し、ＸおよびＹの少なくとも一方は、水素原子でないことを条件とし、ｎは、１〜３の整数である。好ましくは、本発明による方法におけるグリコール誘導体は、以下の式（ＩＩ）：
0006691539.tif 000005
に適合し、式中、Ｒ２は、水素原子またはメチル基であり；
Ｘ２およびＹ２は、互いに等しいまたは異なり、独立して、水素原子、−Ｒ’’基または−Ｃ（Ｏ）−Ｒ’’基（Ｒ’’は、Ｃ１〜Ｃ４アルキル基である）であり、但し、Ｘ２およびＹ２の少なくとも一方は、水素原子でないことを条件とし；ｐは、１〜３の整数である。本発明の方法で使用される好ましい水混和性溶媒は、イソブチルアルコール（ＩＢＡ）、１−プロポキシ−２−プロパノール（プロピレングリコールｎ−プロピルエーテル、ＰＮＰ）、トリプロピレングリコール（ＴＰＧ）、トリプロピレングリコールモノメチルエーテル（ＴＰＭ）、（（２−（２−メトキシメチルエトキシ）メチルエトキシ）−プロパノール（ＴＰＧメチルエーテル）、およびそれらの混合物である。好ましくは、本発明の方法における水性溶媒と水の重量比は、１：３〜１：５、より好ましくは１：３５〜１：４５である。さらにより好ましい実施形態において、本発明の組成物は、ＩＢＡ、ＰＮＰ、ＴＰＭおよびＴＰＧを、１．４：１．４：１：１〜１．３：１．３：１：１の比で含む。
【００５１】
別の態様において、本発明は、コーティングとしての上で定義された通りの組成物の使用、および上記のとおりの組成物を使用してコーティングされた物品を提供する。
【００５２】
本発明者らは、上で定義されたとおりの組成物が、有利には、物品の表面をコーティングして、風化作用および腐食に対する耐性を与え、機械的特性を改善するために使用することができることを見出した。
【００５３】
特に、本発明の組成物は、消泡剤の添加なしでコーティングプロセスにおいて調製し、かつ都合よく使用することができることがわかった。このような剤は、一般に、工業設備に対するプロセスの拡張性を妨げ得る、泡の形成を回避するために必要とされる。しかしながら、本コポリマー分散液中の消泡剤の存在は、表面への吹付け塗布中の加熱後にコーティングの実質的な変色をもたらすことがわかった。事実、表面へのコーティングの塗布は、一般にフルオロポリマーの融点、例えば、ＥＣＴＦＥポリマーについて２６０〜２６５℃をわずかに超える温度で、２０〜４０分間行われる。初期に白色である、消泡剤（例えば、シリカ担持ポリジメチルシロキサン）を含有するフルオロポリマーベースコーティングは、２６０〜２６５℃で加熱後に茶色がかった色から黄褐色に変わることが認められた。主として美的問題であるが、これは、コーティングされた物品の外観にとって有害と認められ、コーティングの利用分野を制限し得る。
【００５４】
有利には、本発明による組成物は、消泡剤の添加を必要としない。事実、泡は、コーティングとしての本発明の組成物の形成および塗布の間に認められない。理論に拘束されることを望まないが、これは、特定の比での小さい粒子サイズを有する粒子と、比較的大きい粒子サイズを有する粒子との組合せのためと思われ、これは、泡の形成なしに水性溶媒中で適当な濡れおよび容易な分散をもたらす。特に、本発明の組成物でコーティングされた表面がフルオロポリマーの溶融範囲を超える温度で加熱される場合、ほとんどまたはまったく色の変化は認められない。本発明による組成物の使用は、有利には改善された外観および腐食耐性を有するコーティングされた物品をもたらし、これにより、広範な用途が見出される。
【００５５】
本発明の範囲内のコーティングされた物品の非限定的な例は、ベアリング、バルブ、電線、金属箔、ボイラー、インペラー、チューブ、パイプ、船底、オーブンライニング、アイロンの底部プレート、焼き型、炊飯器、グリルパン、電気ポット、製氷トレイ、スノープラウシャベル、スペード、シュート、コンベヤ、ロール、金属ダイ、ダイ、ノコギリ、ファイル、ドリルなどの工具、キッチンナイフ、挟み、ホッパー、他の工業用容器（特に半導体工業のための）、および鋳型を含む。
【００５６】
本発明によってコーティングすることができる材料の非限定的な例には、ガラス、セラミックス、複合材料、金属および金属合金、例えば、鉄、鋼、特に炭素鋼およびステンレス鋼、銅、スズ、アルミニウム、青銅、黄銅、ならびに例えば、粉末またはチップ形態での、金属を含有する材料が含まれる。
【００５７】
フルオロポリマーベース組成物の有利な接着特性によって、予備処理は、一般に本発明によるコーティングの塗布前に必要とされないが、コーティングされる表面は、任意選択で前処理または粗面化されて、追加的にコーティング層の接着性を改善することができる。このような処理の非限定的な例には、プライマー処理、脱脂、エッチング、サンドブラストなどが含まれる。
【００５８】
好ましくは、本出願による組成物は、プライマーの予備塗布なしに、処理される表面に直接、コーティングとして塗布され、したがって、コーティングプロセスのコストおよび全体的な期間を節約する。
【００５９】
代わりに、本発明の組成物によるコーティング前に、プライマーを表面に塗布することができる。使用され得るプライマーの非限定的な例は、米国特許出願公開第２００５０７０６５９Ａ号明細書（ＳＯＬＶＡＹ）２００５年３月３１日およびその中に引用された参考文献に記載されたものである。
【００６０】
参照により本明細書に組み込まれる特許、特許出願、および刊行物のいずれかの開示が用語を不明瞭にさせ得る程度まで本出願の記載と矛盾する場合、本記載が優先するものとする。
【００６１】
以下の実施例は、本発明を例証するために提供され、それらは、その範囲を限定することを意図しない。
【実施例】
【００６２】
実施例１
出発材料：
コポリマーＡ（ＥＣＴＦＥ）コポリマー（Ｓｏｌｖａｙ  Ｓｐｅｃｉａｌｔｙ  Ｐｏｌｙｍｅｒｓ  Ｉｔａｌｙ製）；
平均ＰＳＤ（Ｄ５０）：５μｍ、試験法ＡＳＴＭ１９２１
コポリマーＢ（エチレン／クロロトリフルオロエチレンコポリマー、ＥＣＴＦＥ）コポリマー（Ｓｏｌｖａｙ  Ｓｐｅｃｉａｌｔｙ  Ｐｏｌｙｍｅｒｓ  Ｉｔａｌｙ製）；平均ＰＳＤ（Ｄ５０）：８０μｍ、試験法ＡＳＴＭ１９２１
リン酸トリブチル
硝酸カリウム
メチルクロロイソチアゾリノン／メチルイソチアゾリノン（Ｋａｔｈｏｎ（登録商標））、イソブチルアルコール（ＩＢＡ）、プロピレングリコールｎ−プロピルエーテル（ＰＮＰ）、
トリプロピレングリコールモノメチルエーテル（ＴＰＭ）、トリプロピレングリコール（ＴＰＧ）：すべて、Ｔｈｅ  Ｄｏｗ  Ｃｈｅｍｉｃａｌ  Ｃｏｍｐａｎｙにより供給される
ラウラミンオキシド（ＬＡ）：Ｍａｃｋａｍｉｎｅ（登録商標）ＬＡ（Ｒｈｏｄｉａにより供給される）
【００６３】
チクソトロピー剤（レオロジー調整剤）：ＢＹＫ−４２０（登録商標）（ＢＹＫ−Ａｌｔａｎａグループにより供給される）
【００６４】
組成物の調製のための手順
実施例１
ＰＮＰ（１３．９ｇ）、ＩＢＡ（１３．９ｇ）、ＴＰＭ（１０．４ｇ）およびＴＰＧ（１０．４ｇ）の混合物を、１Ｌの容器中水（２０１．５ｇ）に溶解させた。次いで、リン酸トリブチル（２．５ｇ）、ピロリン酸ナトリウム（２．５ｇ）、ＬＡ（１２．５ｇ）、硝酸カリウム（０．５ｇ）およびＫａｔｈｏｎ（登録商標）（１ｐｐｍ）を添加した。次いで、この混合物を、機械的溶解機（Ｄｉｓｐｅｒｍａｔ（登録商標）ＬＣ）を使用して５分間穏やかに攪拌して（約１０００ｒｐｍ）、透明で均一な溶液を得た。この溶液に、ＰＳＤ（Ｄ５０）＝５μｍを有するＥＣＴＦＥコポリマーＡ（５７．９ｇ）を、穏やかな機械的攪拌（５００ｒｐｍ）下で５分かけて少量ずつ添加した。次いで、この懸濁液に、ＰＳＤ（Ｄ５０）＝８０μｍを有するＥＣＴＦＥコポリマーＢ（１７３．６ｇ）を、穏やかな機械的攪拌（５００ｒｐｍ）下で１０分かけて少量ずつ添加した。このようにして得られた懸濁液を、機械的溶解機（Ｄｉｓｐｅｒｍａｔ（登録商標）ＬＣ）を使用して２０分間激しく攪拌した（約２５００ｒｐｍ）。このようにして得られた組成物は、懸濁液を振とうまたは攪拌４時間後まで液体部分と固体部分との間に明白な分離はまったく認め得なかったという点で、均一であった。均一な分散液は、長期保存（２〜７日間）後の組成物の穏やかな攪拌または振とう後に容易に形成された。このスラリーは、均一分散液が得られた２４時間後までの間吹付け技術によるコーティングとしての塗布に適した。
【００６５】
実施例２
２．５ｇのＢＹＫ−４２０（登録商標）を添加し、水の量は２００ｇであり、およびＰＳＤ（Ｄ５０）＝８０μｍを有するＥＣＴＦＥコポリマーＢの量が１７２．６ｇであった以外は、実施例１のとおりの手順によって、および同じ原料を使用して、組成物を調製した。このようにして得られた組成物は、懸濁液の振とうまたは攪拌２４時間後まで液体部分と固体部分との間の明白な分離はまったく認め得なかったという点で、均一であった。均一な分散液は、長期保存（７〜１０日間）後の組成物の穏やかな攪拌または振とう後に容易に形成された。このスラリーは、均一な分散液が得られた４８時間後までの間、吹付け技術によるコーティングとしての塗布に適した。
【００６６】
比較例１
平均ＰＳＤ（Ｄ５０）＝８０μｍを有するＥＣＴＦＥコポリマーＢ粉末（２３１．５ｇ）だけを使用したことを除いて、実施例１の出発材料および手順を使用して、比較組成物を調製した。固体部分の完全分離が、初期懸濁液から１０分後に認められた。１０分後の完全分離は、１％のレオロジー調整剤（ＢＹＫ−Ａｌｔａｎａグループにより供給されるＢＹＫ−４２０（登録商標））をさらに含む上記比較組成物についても認められた。したがって、レオロジー調整剤の添加は、３〜６マイクロメートルの平均サイズ（Ｄ５０）を有する粒子の形態での少なくとも１種の部分フッ素化コポリマー（コポリマー（Ｆ））の第１の粉末の非存在下で組成物の挙動を増強しない。この比較組成物は、吹付け装置のノズルを直ちに閉塞させたので、吹付け技術を使用してのコーティングとしての塗布に適さなかった。
【００６７】
比較例２
平均ＰＳＤ（Ｄ５０）＝５μｍを有するＥＣＴＦＥコポリマーＡ粉末（２３１．５ｇ）だけを使用した以外は、実施例１の出発材料および手順を使用して、比較組成物を調製した。平均ＰＳＤ（Ｄ５０）＝５μｍを有するＥＣＴＦＥコポリマーＡ粉末は、水性溶媒系中で濡れ性でなく、容器の底に密集ペーストを形成し、これは分散させることができなかった。
【００６８】
コーティング手順：
ステンレス鋼試験片の表面をサンドブラストし（１６メッシュ砂を使用して）、実施例１の組成物を前処理表面上に２５℃で吹き付けた。次いで、コーティングされた試験片を２６５℃に５０分で徐々に加熱し、２６５℃で１５分間維持した。次いで、試験片を２５℃に冷却させた。
【００６９】
ひび割れおよび目に見える不完全性を有しない、一様なコーティングが表面上で得られた。コーティングされた試験片の加熱／冷却後に変色はまったく認められなかった。
【００７０】
コーティングされた試験片上に同じ手順を繰り返して、コーティングの第２の層を塗布し（第２のコーティングの温度＝７０℃以下）、視覚的外観の点で同様の結果を得た。
【００７１】
任意選択で、コーティングの追加の層を塗布することができる。
【図１】
0006691539.tif 000006
【図２】
0006691539.tif 000007
【図３】
0006691539.tif 000008